제작 한 Ag 계 전극 용 페이스트 및 Al 계 전극 용 페이스트 는 , 스크린 인쇄 에 의해 도포 하 고 , 건조 했 다 . 또한 , 건조 후 의 막 두께 는 , Ag 계 전극 용 페이스트 에서 약 20 ㎛, Al 계 전극 용 페이스트 에서 약 40 ㎛ 이 었 다 . 그 후 , 터널 로 에서 대기 중 800 ℃ 까지 급열 하 고 , 그리고 급 냉 했 다 . 이 에 따라 , 수 광면 에 는 수 광면 전극 ( 13 ) , 이 면 에 는 출력 취 출 전극 ( 15 ) 및 집전 전극 ( 14 ) 을 동시 에 소성 하 고 , 각각 의 전극 을 형성 하 여 , 태양 전지 소자 를 제작 했 다 .